(57)【要約】【課題】本発明は、安全性が高く、効率的かつ鮮明にアルミニウム材へ着色印刷したアルミニウム材印刷物の製造方法およびその印刷方法を提供することを目的とする。【解決手段】アルミニウム材印刷物の製造方法であって、アルミニウム材表面に予め設定された領域をマスクしてマスクパターンを形成するマスク形成工程と、前記マスクパターン以外の非マスク領域を着色材により着色する着色工程と、前記マスクパターンを除去するマスク除去工程と、を含み、前記着色材が含水有機溶媒に溶解した油性染料、であることを特徴とするアルミニウム材印刷物の製造方法。【選択図】なし【特許請求の範囲】
【請求項１】
アルミニウム材印刷物の製造方法であって、
アルミニウム材表面に予め設定された領域をマスクしてマスクパターンを形成するマスク形成工程と、
前記マスクパターン以外の非マスク領域を着色材により着色する着色工程と、
前記マスクパターンを除去するマスク除去工程と、
を含み、
前記着色材が含水有機溶媒に溶解した油性染料、
であることを特徴とするアルミニウム材印刷物の製造方法。
【請求項２】
前記マスクパターンのマスク厚さが０．５μｍ以上７μｍ以下であることを特徴とする請求項１記載のアルミニウム材印刷物の製造方法。
【請求項３】
前記マスクパターンが紫外線硬化型インクを用いたインクジェット方式で形成されることを特徴とする請求項１または２記載のアルミニウム材印刷物の製造方法。
【請求項４】
前記紫外線硬化型インクが有機顔料および染料から選ばれた少なくとも一つを含むことを特徴とする請求項１から３のいずれかに記載のアルミニウム材印刷物の製造方法。
【請求項５】
アルミニウム材の印刷方法であって、
アルミニウム材表面に予め設定された領域をマスクしてマスクパターンを形成するマスク形成工程と、
前記マスクパターン以外の非マスク領域を着色材により着色する着色工程と、
前記マスクパターンを除去するマスク除去工程と、
を含み、
前記着色材が含水有機溶媒に溶解した油性染料、
であることを特徴とする印刷方法。
【請求項６】
前記マスクパターンのマスク厚さが０．５μｍ以上７μｍ以下であることを特徴とする請求項５記載のアルミニウム材の印刷方法。
【請求項７】
前記マスクパターンが紫外線硬化型インクを用いたインクジェット方式で形成されることを特徴とする請求項５または６記載のアルミニウム材の印刷方法
【発明の詳細な説明】
【技術分野】
【０００１】
本発明は、アルミニウム材印刷物の製造方法およびアルミニウム材の印刷方法に関する。
【背景技術】
【０００２】
アルミニウム材料へ文字や絵柄を着色して印刷する方法として、表面に酸化皮膜を形成したアルミニウム材料（以下「アルミニウム材」という。）表面に感光液を塗布してマスクを形成し、写真焼付け用フィルム等を用いて着色しない部分のみに光を照射して光照射部分を硬化させ、未硬化部分を洗い流した後、着色インクをアルミニウム材表面の細孔に浸み込ませて着色し、マスクの硬化部分を研磨除去し、アルミニウム材表面の細孔を閉じて（封孔）、印刷する方法が知られている。  
【０００３】
前記方法で用いる感光液としては、ゼラチンを主成分としたものが広く用いられ、特に、コロタイプ印刷に用いる重クロム酸ゼラチン溶液が、解像度が高いため汎用されているが、安全性の問題が懸念される。
【０００４】
また、特許文献１には、マスク形成工程と、着色工程と、マスク剥離工程とを備え、前記マスク形成工程において、インクジェット方式でマスクを形成することを特徴とするアルミニウム材着色物の製造方法が開示され、前記マスク形成用液体としてアクリル系の紫外線硬化型インクを用いることを特徴の一つとしている。
【先行技術文献】
【特許文献】
【０００５】
【特許文献１】特開２０１４−２２７５９２号公報
【発明の概要】
【発明が解決しようとする課題】
【０００６】
特許文献１によると、着色工程後のマスク剥離工程ではＩＰＡ（イソプロピルアルコール）等の剥離液を用いるとしているが、このマスク剥離工程において、マスクをＩＰＡ等の剥離液で剥離しようとすると、特に油性染料ではアルミニウム材表面の細孔に入り込んだ染料が流し出されたり、溶かし出されるため、マスク剥離前に封孔する必要がある。  すなわち、一工程増えてしまうといった問題がある。  なお、特許文献１には着色工程後の封孔について何の記載もない。  さらに、マスクの膜厚が大きいと剥離が困難となるばかりでなく印刷の解像度が低下するといった問題もあった。
【０００７】
そこで、本発明は、安全性が高く、効率的かつ鮮明にアルミニウム材へ着色印刷したアルミニウム材印刷物の製造方法およびその印刷方法を提供することを目的とする。
【課題を解決するための手段】
【０００８】
本発明者らは、アルミニウム材印刷物について鋭意検討した結果、非マスク領域を着色し印刷する際、油性染料を溶解する溶媒に水を含ませることにより、マスクが侵食されないためマスクの膜厚を薄くすることができること、マスクを薄くすることによって次工程のマスク剥離が容易となり印刷の解像度も向上することを見出し、本発明を完成した。  
【０００９】
すなわち、本発明は、
（１）  アルミニウム材印刷物の製造方法であって、
アルミニウム材表面に予め設定された領域をマスクしてマスクパターンを形成するマスク形成工程と、
前記マスクパターン以外の非マスク領域を着色材により着色する着色工程と、
前記マスクパターンを除去するマスク除去工程と、
を含み、
前記着色材が含水有機溶媒に溶解した油性染料、
であることを特徴とするアルミニウム材印刷物の製造方法、
（２）  前記マスクパターンのマスク厚さが０．５μｍ以上７μｍ以下であることを特徴とする（１）記載のアルミニウム材印刷物の製造方法、
（３）  前記マスクパターンが紫外線硬化型インクを用いたインクジェット方式で形成されることを特徴とする（１）または（２）記載のアルミニウム材印刷物の製造方法、
（４）  前記紫外線硬化型インクが有機顔料および染料から選ばれた少なくとも一つを含むことを特徴とする（１）から（３）のいずれかに記載のアルミニウム材印刷物の製造方法、
（５）  アルミニウム材の印刷方法であって、
アルミニウム材表面に予め設定された領域をマスクしてマスクパターンを形成するマスク形成工程と、
前記マスクパターン以外の非マスク領域を着色材により着色する着色工程と、
前記マスクパターンを除去するマスク除去工程と、
を含み、
前記着色材が含水有機溶媒に溶解した油性染料、
であることを特徴とする印刷方法、
（６）  前記マスクパターンのマスク厚さが０．５μｍ以上７μｍ以下であることを特徴とする（５）記載のアルミニウム材の印刷方法、
（７）  前記マスクパターンが紫外線硬化型インクを用いたインクジェット方式で形成されることを特徴とする（５）または（６）記載のアルミニウム材の印刷方法、
である。
【発明の効果】
【００１０】
本発明によると、前記着色工程において含水有機溶媒に溶解した油性染料を用いることにより、重クロム酸ゼラチンの光硬化マスク、アクリル系の紫外線硬化マスク等、マスクの種類を選ばずこれらを侵すことがないため、マスクの厚さを薄くすることができる。  その結果、マスク剥離が容易となり印刷の解像度も向上する。
【発明を実施するための形態】
【００１１】
以下、本発明を実施するための形態を詳細に説明する。  なお、本実施形態は、本発明を実施するための一形態に過ぎず、本発明は本実施形態によって限定されるものではなく、本発明の要旨を逸脱しない範囲で種々の変更実施の形態が可能である。  
【００１２】
本発明のアルミニウム材印刷物の製造方法は、
アルミニウム材印刷物の製造方法であって、
アルミニウム材表面に予め設定された領域をマスクしてマスクパターンを形成するマスク形成工程と、
前記マスクパターン以外の非マスク領域を着色材により着色する着色工程と、
前記マスクパターンを除去するマスク除去工程と、
を含み、
前記着色材が含水有機溶媒に溶解した油性染料、
であることを特徴とする。
【００１３】
本発明で用いるアルミニウム材は、着色工程で少なくとも着色を行う領域に陽極酸化被膜が形成されたアルミニウムの部材である。  このアルミニウム材は、アノダイジング処理（アルマイト処理）がされたアルミニウムであってよい。  この処理において、アルミニウム材は、例えば硫酸等の酸性液を用いて酸化処理がされていることが好ましい。  このように処理されたアルミニウム材表面には酸化アルミニウムからなる細孔が形成されている。  アルミニウム材の印刷では、この細孔に着色材が浸透し着色される。
【００１４】
本発明のマスク形成工程では、アルミニウム材に、重クロム酸ゼラチン溶液を塗布した後、マスク部分を光硬化させ、硬化部分以外を洗い流す、マスク部分に紫外線硬化型インクを印刷し、紫外線で硬化させる、などの方法によりマスクパターンが形成されるが、環境面を考慮すると、重クロム酸ゼラチンを用いる方法よりも紫外線硬化型インクを用いた印刷による方法が好ましい。  また、印刷によるマスク形成方法においても、インクジェット方式による印刷は版が不要で、インクの使用量も少ないなど環境負荷がさらに小さくなるのでより好ましい。
【００１５】
このようにして作成されたマスクの膜厚は、０．５μｍ以上７μｍ以下である。  ０．５μｍ未満ではどのマスク形成方法を用いてもマスクに欠陥が生じることがあり、７μｍを超えると剥離困難となるばかりでなくマスクパターンの精度が低下するため好ましくない。  なお、本発明においてマスクの膜厚は、インクおよびその固形分の比重を１として、インクの塗布量と固形分量から計算して得られる値である。
【００１６】
紫外線硬化型インクを用いたインクジェット方式によるマスク形成の場合、その紫外線硬化型インクの表面張力は、プレート法、２５℃で１５ｍＮ/ｍ以上２２ｍＮ/ｍ以下が好ましい。  表面張力を１５ｍＮ/ｍ未満にしようとするとフッ素系溶剤を多用しなければならず、その結果他のインク成分との相溶性が低下し、２２ｍＮ/ｍを超えるとマスクの平滑性が不十分となり、ピンホールが発生するため好ましくない。
【００１７】
前記紫外線硬化型インクの粘度は、コーンプレート型粘度計を用いて２５℃、４ｍＰａ・ｓｅｃ以上１２．５ｍＰａ・ｓｅｃ以下であることが好ましい。  ４ｍＰａ・ｓｅｃ未満では粘度が低すぎるため、インクジェット方式での印刷に適さない。  １２．５ｍＰａ・ｓｅｃを超えると吐出安定性に欠け、加温して粘度を下げても溶剤が含まれている場合には溶剤蒸発によって吐出不能となることがある。
【００１８】
前記紫外線硬化型インクの表面張力と粘度とを上記の範囲とすることによってマスクパターンとして好ましい膜厚に容易に調整可能となる。  また、アルミニウム材表面への濡れ性にも優れるためアルミニウム材表面へ密着して、その後の着色工程においてはマスクとして十分な機能を果たし、マスク除去工程では、適度な密着性であるため、膜厚が薄いこととも相まって、研磨等により簡単にマスクを除去できるものと考えられる。
【００１９】
前記紫外線硬化型インクは、マスクされた領域を容易に視認できるようにするため、有機顔料および染料から選ばれた少なくとも一つを含むことを特徴の一つとする。  これらの有機顔料および染料はインクへの分散性がよく、インクジェットの吐出に問題ないものであれば選ぶものではない。  その含有量も視認できる程度の濃度（例えば、１質量％以下）でよい。
【００２０】
本発明で用いる紫外線硬化型インクの有機溶剤等の揮発性成分は３０質量％以上が好ましい。  揮発成分が３０質量％未満では設定したマスクパターンの膜厚に印刷しようするとレベリングが不足し、マスク領域にピンホール等が生じるため好ましくない。
【００２１】
なお、前記紫外線硬化型インクには、より容易に目的とする表面張力および粘度へ調整するためフッ素系化合物を用いることができる。  前記フッ素系化合物としては、ＤＩＣ 製 メガファック、ＡＧＣセイケミカル製サーフロン、ネオス製フタージェント等のうち、溶剤溶解性を有するものが例示できる。  また、前記フッ素系化合物として３Ｍジャパン 製ＮＯＶＥＣ シリーズ、旭硝子製アサヒクリンシリーズ等のフッ素系溶剤を用いることができる。
【００２２】
前記紫外線硬化型インクに用いる重合性化合物としては、紫外線照射によりラジカル重合可能なものであれば選ぶものではないが、アクリル系のモノマーやオリゴマーが好適に使用できる。  
【００２３】
前記紫外線硬化型インクに用いる光重合開始剤は、紫外線線照射によりラジカル重合を開始させる物質を発生させることが可能な化合物であれば選ぶものではないが、２，４，６−トリメチルベンゾインジフェニルフォスフィンオキサイド、ビス（２，４，６−トリメチルベンゾイル）フェニルフォスフィンオキサイドなどのアシルフォスフィンオキサイド系開始剤が好ましく用いられる。  これらの光重合開始剤の添加量は、前記紫外線硬化型インク中において、１〜１５質量％である。
【００２４】
前記紫外線硬化型インクは、光増感剤を含んでいてもよく、２，４−ジエチルチオキサントン、２−イソプロピルチオキサントン、４−イソプロピルチオキサントン等のチオキサントン系増感剤が好ましく用いられる。  これらの光増感剤の添加量は、前記紫外線硬化型インク中において、０．０１〜１０質量％である。  
【００２５】
前記紫外線硬化型インクは、他に必要に応じて、非反応性化合物、無機充填剤、有機充填剤、カップリング剤、粘着付与剤、消泡剤、レベリング剤、可塑剤、酸化防止剤、重合禁止剤、紫外線吸収剤、難燃剤などを含んでいても良い。  公知慣用のものであればいかなるものも、その特性を損なわない範囲で、制限なく使用することができる。
【００２６】
マスク形成工程に次いで、マスクパターン以外の非マスク領域を着色材によって着色する。  着色材としては、含水有機溶媒に溶解した油性染料を用いるのが好ましい。  油性染料の溶媒に水を含ませることで、油性染料または含有溶媒によるマスクの侵食を抑制できるため、マスクの膜厚を薄くすることができ、その結果、マスク剥離が容易となり、印刷の解像度も向上する。
【００２７】
なお、アルミニウム材の印刷ではその表面に形成された直径１０〜３０ｎｍ程度の細孔に染料分子が入り込むことによって着色されるため、印刷部分の面積あたりの孔数によって印刷濃度が変化する。  従って、孔数が一定の場合、印刷濃度を上げるには、一個の穴に入り込む染料分子の数を多くする必要があるが、水性染料は、油性染料と比べアルミニウム材表面の細孔との親和性が低いためこの細孔に入り込むことができず、印刷濃度が上がらないものと考えられる。  また、着色材として顔料を用いる場合は細孔を大きくしなければならないため、アルミニウム表面の処理条件を変える必要があるばかりでなく、解像度も低下する。
【００２８】
前記の含水有機溶媒に溶解した油性染料を用いて、浸漬、塗布、スクリーン印刷、インクジェット方式による印刷等の方法により着色するが、着色材の使用量を少なくすることを考えると塗布が好ましい。  また、アルミニウム材表面に形成された細孔に着色材を浸透定着させるため、塗布時または塗布後にその表面を布等で擦りつけるのが好ましい。
【００２９】
前記含水有機溶媒とは、有機溶媒に水を、溶媒全体の５質量％以上３０質量％以下を溶解させたものをいい、前記有機溶媒としては、水を５質量％以上の濃度で溶解可能なもの、ケトン類およびアルコール類等が挙げられる。  前記ケトン類としてはアセトン、エチルメチルケトン等、前記アルコール類としては、エタノール、イソプロピルアルコール、ｎ−ブタノール等の脂肪族モノアルコール、エチレングリコールモノエチルエーテル、エチレングリコールモノブチルエーテル、ジエチレングリコールモノエチルエーテル、ジエチレングリコールモノブチルエーテル、プロピレングリコールモノメチルエーテル等のグリコールエーテルが例示できる。  これらのケトン類およびアルコール類は、これらを混合して用いてもよい。  なお、油性染料の種類によって前記含水有機溶媒への溶解性は当然、変化するので、それぞれの場合で適宜、配合組成を決める必要がある。
【００３０】
前記着色工程の前に、主に意匠性付与を目的として、水酸化ナトリウム水溶液または塩化鉄エッチング溶液でエッチングする工程を追加してもよい。
【００３１】
前記着色工程に続いてマスク除去工程によりマスクを除去する。  マスクを除去するにはイソプロピルアルコール）等の剥離液を用いたり、研磨（物理的に除去）することによるが、剥離液を用いると着色部分も溶解してしまうといった問題があるため、炭酸カルシウム、シリカ、ゼオライト等の研磨剤の水縣濁液をバフに含浸させ、そのバフを用いて研磨除去するのが好ましい。
なお、剥離液を用いてマスク除去を行う場合は、剥離液による着色部分の溶解を防ぐため、その前に封孔処理を行ってアルミニウム材表面の細孔を閉じる必要があるが、その場合は、多色刷りができないという問題が生ずる。
【００３２】
マスク除去工程の後、必要に応じてアルミニウム材表面の細孔を閉じるため封孔処理を行う。  封孔処理は水蒸気、沸騰水、酢酸ニッケル、ケイ酸ナトリウム等でアルミニウム材を処理することにより行われるが、この封孔処理によりアルミニウム材表面の細孔に入った染料が細孔内に閉じ込められ、耐久性のある印刷物となる。
【実施例】
【００３３】
以下、本発明を実施例によって更に詳細に説明するが、本発明はこれらの実施例に限定されるものではない。  なお、例中、「部」は「質量部」を、「％」は「質量％」を表す。
【００３４】
表１に本発明に用いたマスク用の紫外線硬化型インクの組成を記載した。
【００３５】
【表１】
2018130875.tif 000002
【００３６】
本発明に用いたマスク用の紫外線硬化型インクについて、以下の評価試験を実施した。  
【００３７】
［相溶性］
調製したインクに濁りや分離が生じている場合は×、濁りがなく分離していない場合は○として評価し、○であった。
【００３８】
［粘度］
コーンプレート型粘度計ＴＶ−２２（東機産業製）を用いて２５℃、５０ｒｐｍにて測定し、５．４ｍＰａ・ｓｅｃであった。
【００３９】
［表面張力］
表面張力計ＣＢＶＰ−Ｚ(協和界面科学製)を用いプレート法により、２５℃での表面張力を測定し、２１．５ｍＮ／ｍであった。
【００４０】
［吐出安定性］
表面を脱脂研磨したアルミニウム板を定法により陽極酸化して作製したアルミニウム材に、ピエゾ型インクジェットヘッド（ＫＭ５１２MＨ、コニカミノルタ製）を搭載したインクジェットプリンタを用いて解像度３６０ｘ７２０ｄｐｉ、印字割合１００％で、紫外線硬化型インクを２００ｘ２００ｍｍでベタ印刷したときに、印刷終了までに不吐出や非画線部の汚れが生じない場合を○、不吐出や非画線部の汚れが生じる場合を×として評価し、○であった。  また、その膜厚は０．９２μｍであった。
【００４１】
［レベリング性］
前記吐出安定性の試験で得られた試験片に１２０Ｗ／ｃｍの高圧水銀灯を用いて１０００ｍｉ／ｃｍ２の紫外線を照射してマスク層を硬化させた。  その得られた試験片の表面を観察し、ピンホールが多く確認できる場合×、 ピンホールが若干あるが実用上問題ないレベル△、 ピンホールが確認できないレベル○、として評価し、○であった。
【００４２】
［物理現像性］
前記レベリング性の試験でマスク層を硬化させた試験片を、電気ドリルに水とクレンザーの混合スラリーを含浸させたコットン製のバフを装着して1分間擦り、電気ドリルの回転数２５０ｒｐｍで剥離すれば○、５００ｒｐｍで剥離すれば△、剥離しなければ×、として評価し、○であった。  
【００４３】
本発明で用いた実施例１および比較例１、２の着色材の組成を表２に記載した。  また、以下の評価試験を実施し、その結果を表３にまとめた。  
【００４４】
［耐着色工程性］
前記レベリング性の試験でマスク層を硬化させた試験片の非マスク領域に、実施例１、比較例１または２の着色材を布に浸み込ませ、擦り付けることによって着色後、マスク層が侵されず、非画線部に汚れがないものを○、マスク層が侵され、汚れのあるものを×として評価した。
【００４５】
[染色濃度]
前記着色工程性の試験後、マスクを剥離し、その着色濃度が、目視で東京インキ  ＣＯＬＯＲ  ＧＵＩＤＥ 包装用グラビアインキ第７版  表刷り用９１０墨  版深１８μｍ部より濃度の高いものを○、低いものを×として評価した。
【００４６】
【表２】
2018130875.tif 000003
【００４７】
【表３】
2018130875.tif 000004